(57)【特許請求の範囲】
【請求項１】
マグネシウムイオンの挿入及び脱離が可能な正極、
マグネシウム金属、マグネシウムを含む合金若しくはマグネシウムイオンの挿入及び脱離が可能な負極、並びに
マグネシウムイオン導電性を有する電解質を含むマグネシウム電池であって、
前記正極が、下記式（Ｉ）で表されるマグネシウムポルフィリンを含み、
【化１】
0005596726.tif 000008
前記正極は、前記マグネシウムポルフィリンをカーボン粒子と混合して、２〜１５時間ボールミル処理を行った材料を含むことを特徴とするマグネシウム電池。
【請求項２】
前記電解質が、マグネシウムイオンを含む有機電解液であることを特徴とする請求項１に記載のマグネシウム電池。
【請求項３】
前記電解質が、マグネシウムイオンを含む水系電解液であることを特徴とする請求項１に記載のマグネシウム電池。
【請求項４】
下記式（Ｉ）を有するマグネシウムポルフィリンを含む正極、
【化２】
0005596726.tif 000009
マグネシウム金属、マグネシウムを含む合金若しくはマグネシウムイオンの挿入及び脱離が可能な負極、並びに
マグネシウムイオン導電性を有する電解質を含むマグネシウム電池の製造方法であり、
（１）前記正極を調製する工程であって、前記正極は、前記式（Ｉ）のマグネシウムポルフィリンをカーボン粒子と混合し、該混合物を２〜１５時間ボールミルにより粉砕混合して得られる正極材料から調製される工程と、
（２）前記負極を調製する工程と、
（３）前記電解質液を調製する工程と、
（４）前記正極、負極および電解質からマグネシウム電池を製造する工程と
を含むことを特徴とするマグネシウム電池の製造方法。
【発明の詳細な説明】
【技術分野】
【０００１】
本発明は、マグネシウム電池に関する。特に本発明は、マグネシウム電池の正極材料にポルフィリン環状構造の中心にマグネシウムを有するポルフィリン系環状有機化合物を用いた、コスト性に優れたマグネシウム電池に関する。
【背景技術】
【０００２】
マグネシウムイオンの挿入及び脱離反応を用いるマグネシウム電池は、現在、広範に使用されているリチウムマグネシウム電池よりも、マグネシウムの資源の優位性から、コスト性に優れた電池として期待されている。
【０００３】
Ａｕｒｂａｃｈらは、非特許文献１において、ＭｇxＭｏ3Ｓ4が、有機電解液中で正極として、また水系電解液中で負極として使用できること、そして、電流密度０．３ｍＡ／ｃｍ2の放電の場合、両電解液とも約７５ｍＡｈ／ｇという比較的大きな放電容量を示すことを報告している。
【０００４】
また、Ｕ特許文献１では、正極材料として、ＭｇXＭＯ2（Ｍ＝Ｎｉ又はＣｏ）を取り上げ、ＭｇxＣｏＯ2で、約１４０ｍＡｈ／ｇという比較的大きな放電容量を実現している。
【０００５】
しかしながら、本文献では、低コストのマグネシウムをキャリアイオンとして用いているが、正極材料中にレアメタルを含むため、全体的なコストとしては不利であると考えられる。
【先行技術文献】
【特許文献】
【０００６】
【特許文献１】特開２００１−７６７２０号公報
【非特許文献】
【０００７】
【非特許文献１】D． Aurbach， Z． Lu， A． Schechter， Y． Gofer， H． Gizbar， R． Turgeman， Y． Cohen， M． Moshkovich， E． Levi， Nature， VOL 407， 12 OCTOBER 2000， pp724-727．
【発明の概要】
【発明が解決しようとする課題】
【０００８】
本発明は、コスト性に優れたマグネシウム電池を提供することを目的とする。
【課題を解決するための手段】
【０００９】
本発明は、マグネシウムイオンの挿入及び脱離が可能な正極、マグネシウム金属、マグネシウムを含む合金若しくはマグネシウムイオンの挿入及び脱離が可能な負極、並びにマグネシウムイオン導電性を有する電解質を含むマグネシウム電池である。本発明では、前記正極が、ポルフィリン環状構造の中心にマグネシウムを有するポルフィリン系環状有機化合物、即ち、下記式（Ｉ）で表されるマグネシウムポルフィリンを含み、前記正極は、前記マグネシウムポルフィリンをカーボン粒子と混合して、２〜１５時間ボールミル処理を行った材料を含むことを特徴とする。
【００１０】
【化１】
0005596726.tif 000002
【００１２】
本発明のマグネシウム電池では、前記電解質は、マグネシウムイオンを含む有機電解液、又は、マグネシウムイオンを含む水系電解液であることが好ましい。
【００１３】
更に、本発明は、上記マグネシウム電池の製造方法を包含する。具体的には、本発明は、マグネシウムイオンの挿入及び脱離が可能な、ポルフィリン環状構造の中心にマグネシウムを有するポルフィリン系環状有機化合物、即ち、マグネシウムポルフィリンを含む正極、マグネシウム金属、マグネシウムを含む合金若しくはマグネシウムイオンの挿入及び脱離が可能な負極、並びにマグネシウムイオン導電性を有する電解質を含むマグネシウム電池の製造方法に関する。
【００１４】
本発明の方法は、
（１）前記正極を調製する工程であって、前記正極は、前記ポルフィリン系環状有機化合物をカーボン粒子と混合し、該混合物を２〜１５時間ボールミルにより粉砕混合して得られる正極材料から調製される工程と、
（２）前記負極を調製する工程と、
（３）前記電解質を調製する工程と、
（４）前記正極、負極および電解質からマグネシウム電池を製造する工程と
を含むことを特徴とする。
【００１５】
本発明の方法において、マグネシウムポルフィリンは、下記式（Ｉ）で表される構造を有する。
【００１６】
【化２】
0005596726.tif 000003
【発明の効果】
【００１７】
本発明によれば、コスト製に優れたマグネシウム電池を提供することができる。
【図面の簡単な説明】
【００１８】
【図１】本発明のマグネシウム電池の構成を示す概略図である。
【図２】本発明のマグネシウム電池で使用可能なマグネシウムポルフィリンの構造を示す図である。
【図３】本発明の一実施形態のマグネシウム電池の構造を示す概略図である。
【図４】図３に示した本発明の実施形態のマグネシウム電池の充放電曲線を示す図である。
【発明を実施するための形態】
【００１９】
本発明は、マグネシウム電池、特に、正極の材料としてポルフィリン環状構造の中心にマグネシウムを有するポルフィリン系環状有機化合物を含むものに関する。
【００２０】
以下に、本発明のマグネシウム電池の実施形態について説明する。
【００２１】
本発明のマグネシウム電池は、正極、負極及び電解質を少なくとも含む。正極はマグネシウムイオンの挿入及び脱離が可能なものであり、負極はマグネシウムイオンの挿入及び脱離が可能なものであり、電解質はマグネシウムイオン導電性を有するものである。
【００２２】
本発明では、正極はマグネシウムを中心部分に含有するポルフィリン系環状有機化合物（ポルフィリン環状構造の中心にマグネシウムを有するもの。以下、マグネシウム含有ポルフィリン系環状有機化合物とも称する。）を材料として含む。本発明では、正極の材料であるマグネシウム含有ポルフィリン系環状有機化合物は、下記式（Ｉ）で表されるマグネシウムポルフィリン（化学式：Ｃ20Ｈ12Ｎ4Ｍｇ、理論放電容量：１００ｍＡｈ／ｇ（図２としても示した。））である。
【００２３】
【化３】
0005596726.tif 000004
【００２４】
本発明のマグネシウム電池の正極は、マグネシウム含有ポルフィリン系環状有機化合物とカーボン粉末のようなカーボン材料と混合したものであることが好ましい。
【００２５】
このような正極は、例えば以下のような手段により調製することができるが、本発明はこれらに限定されない。
【００２６】
まず、カーボン粉末（例えばアセチレンブラック粉末などのカーボンブラック類）、ポリテトラフルオロエチレン（ＰＴＦＥ）、ポリフッ化ビニリデン（ＰＶＤＦ）のような結着剤粉末、及び、マグネシウム含有ポルフィリン系環状有機化合物を混合し、次いでロールプレス機により圧延し、所定サイズに切り抜いてペレット状に成型することにより、正極を調製することができる。本発明では、正極を製造する際に、カーボン粉末とマグネシウム含有ポルフィリン系環状有機化合物と混合し、ボールミル等の粉砕機により粉砕混合し、得られたボールミル（ＢＭ）処理混合物に、更に結着剤粉末を混合した後、上記のように圧延成形して正極の電極を形成してもよい。
【００２７】
あるいは、前述のカーボン粉末、結着剤粉末及びマグネシウム含有ポルフィリン系環状有機化合物の混合物を有機溶剤（例えばＮ−メチル−２−ピロリドン（ＮＭＰ））等の溶媒中に分散してスラリー状にした後、例えば銅箔のような金属箔上に塗布し、乾燥すること等により、正極を調製できる。
【００２８】
本発明では、マグネシウム含有ポルフィリン系環状有機化合物（正極物質）の導電性を向上させるために、正極物質を導電材であるカーボン粒子と混合し、ボールミル処理を行うことが好ましい。このようなボールミル処理により、より優れた電池特性を得ることができる。ボールミル処理は、２０時間未満、好ましくは２〜１５時間、より好ましくは５〜１０時間である。
【００２９】
本発明の正極は、マグネシウムイオンを含む有機電解液及びマグネシウムイオンを含む水系電解液の両電解液を電解質溶液として用いることができる。
【００３０】
負極は、金属マグネシウム若しくはマグネシウムイオンの挿入及び脱離が可能なものであれば特に限定されない。例えば、負極の例としては、マグネシウム金属のシート、又はそのようなマグネシウム金属のシートをニッケル、ステンレス等の金属箔に圧着したものなどを挙げることができる。このようなマグネシウム金属のシートの負極は、マグネシウム金属をプレス機などでシート状に圧延して所望の形状に成形することで調製することができる。また、マグネシウム金属のシートを金属箔に圧着したものは、前記のように調製したマグネシウム金属のシートをニッケル、ステンレス等の金属箔に圧着して調製することができる。
【００３１】
また、上記のようなマグネシウム金属以外の負極材料としては、負極活物質としてマグネシウムを主成分として含む合金（例えば、マグネシウム−スズ合金、マグネシウム−シリコン合金など）、又は、マグネシウムイオンの挿入及び脱離が可能なアモルファスカーボンなどの材料を挙げることができる。これらの負極活物質を含む負極は、例えば、銅箔のような金属箔に、負極活性物質とポリフッ化ビニリデン（ＰＶＤＦ）のような結着剤をＮ−メチル−２−ピロリドン（ＮＭＰ）のような有機溶媒に分散させたスラリーを塗布し、乾燥するというような方法で調製することができる。
【００３２】
電解質液としては、マグネシウム（ビストリフルオロメタンスルホニルイミド）［Ｍｇ（ＴＦＳＩ）2］、過塩素酸マグネシウム（Ｍｇ（ＣｌＯ4）2、ヘキサフルオロリン酸マグネシウム（Ｍｇ（ＰＦ6）2）などのマグネシウムイオンを含む金属塩を、例えば炭酸エチレン（ＥＣ）及び炭酸ジメチル（ＤＭＣ）（体積比１：１）の混合溶媒、ＥＣ及び炭酸ジエチル（ＤＥＣ）などのような混合溶媒、又は炭酸プロピレンのような単独溶媒に溶解した有機電解液、又は、Ｍｇ（ＯＨ）2水溶液、硫酸マグネシウム（ＭｇＳＯ4）水溶液、塩化マグネシウム（ＭｇＣｌ2）などのマグネシウムイオンを含む金属塩を水に溶解した水溶液（水系電解液）を挙げることができる。
【００３３】
本願発明のマグネシウム電池はまた、セパレータ、電池ケース等の構造材料などの他の要素を含むこともできる。これらの要素についても、従来公知のマグネシウム電池に用いられる各種材料が使用でき、特に制限はない。
【００３４】
上記のような正極、負極、電解液等を使用する電池は、コイン形、円筒形、ラミネート形など従来の形状で作製することができる。そして、これらのマグネシウム電池の製造方法も従来と同様の方法を用いることができる。
【００３５】
例えば、本発明のマグネシウム電池は、例えば、図１に示すような、正極及び負極と、これら両極に接する電解質液からなる。本発明では、正極及び負極の間にセパレータが含まれていてもよい。また、電解質はセパレータに含浸されていてもよい。さらに図１には明記していないが、正極、負極、電解質、セパレータ等を被う電池ケース等を含むことができる。本発明では、ポルフィリン環状構造の中心に、マグネシウムを有するポルィリン系環状有機化合物、具体的には、図２に示すような構造を有するマグネシウムポルフィリン（化学式：Ｃ20Ｈ12Ｎ4Ｍｇ、理論放電容量：１００ｍＡｈ／ｇ）（上記式（Ｉ）と同じもの）を正極の材料として用いる。
【００３６】
より具体的な一実施形態としては、図３に示すようなコインセル型のマグネシウム電池として本発明を適用することができる。図３に示されるように、コインセル型のマグネシウム電池は、正極１及び負極３を含み、これらの電極の間に電解液を含浸したセパレータ２をさらに含む。さらにマグネシウム電池構造体は正極ケース４、ガスケット５、及び負極ケース６を含むことができる。このマグネシウム電池は、例えば、上記の正極１、負極３、及び電解液を含浸したセパレータ２を、正極ケース４及び負極ケース６に所望の通りに配置し、各構成要素を配置した両ケースを固定することで調製することができる。
【００３７】
本発明は、上述のマグネシウム電池の製造方法うち、正極材料として、マグネシウム含有ポルフィリン系環状有機化合物を導電材であるカーボン粒子と混合し、マグネシウム含有ポルフィリン系環状有機化合物とカーボン粒子の混合物をボールミル機等により粉砕混合する処理（ボールミル処理）を行った材料を使用する製造方法も包含する。
【００３８】
即ち、本発明のマグネシウム電池の製造方法は、マグネシウムポルフィリンを含む正極、マグネシウム金属、マグネシウムを含む合金若しくはマグネシウムイオンの挿入及び脱離が可能な負極、並びにマグネシウムイオン導電性を有する電解質を含むマグネシウム電池の製造方法であり、
（１）前記正極を調製する工程であって、前記正極は、前記ポルフィリン系環状有機化合物をカーボン粒子と混合し、該混合物をボールミルにより粉砕混合して得られる正極材料から調製される工程と、
（２）前記負極を調製する工程と、
（３）前記電解質液を調製する工程と、
（４）前記正極、負極および電解質からマグネシウム電池を製造する工程と
を含むことを特徴とする。
【００３９】
本発明の製造方法において、マグネシウムポルフィリンは、下記構造を有する。
【００４０】
【化４】
0005596726.tif 000005
【００４１】
本発明の工程（１）は、正極を調製する工程である。この工程は、正極の説明で先に記述したとおりの材料を用い、先に説明した正極の調製手順に従って実施することができる。特に、本工程では、マグネシウム含有ポルフィリン系環状有機化合物を導電材であるカーボン粒子と混合して混合物とし、次いでボールミル機により前記混合物を粉砕混合する。このようなボールミル処理により、より優れた電池特性を得ることができる。ボールミル処理の時間は、２０時間未満、好ましくは２〜１５時間、より好ましくは５〜１０時間である。
【００４２】
本発明の工程（２）は、負極を調製する工程である。この工程は、負極の説明で先に記述したとおりの材料を用い、先に説明した負極の調製手順に従って実施することができる。
【００４３】
本発明の工程（３）は、電解質液を調製する工程である。この工程は、電解質液の説明で先に記述したとおりの材料を用い、これらの材料を上述した適切な有機溶媒又は水に溶解して調製することができる。
【００４４】
本発明の工程（４）は、上記工程(１）〜（３）で調製した各要素を用いて、マグネシウム電池を製造する工程である。マグネシウム電池を形成するには、従来の方法をそのまま適用することができる。例えば、(１）〜（３）で調製した各要素、及び必要に応じてセパレータなどの付随要素を適切な電池ケースに配置し、前記各要素及びケースを固定することで調製することができる。より具体的には、図３に示すようなコイン型の電池の場合、正極１、負極３、及び電解液を含浸したセパレータ２を、正極ケース４及び負極ケース６に所望の通りに配置し、各構成要素を配置した両ケースを固定することで、マグネシウム電池を形成することができる。
【実施例】
【００４５】
以下に図面を参照して、本発明のマグネシウム電池についての実施例を詳細に説明する。なお、本発明は下記の実施例に示したものに限定されるものではなく、本発明の趣旨及び範囲を変更しない範囲において適宜変更して実施できるものである。
【００４６】
下記実施例１〜４は、有機溶媒を用いた有機電解質を使用してマグネシウム電池を作製した例であり、実施例５は、水系電解質液を使用してマグネシウム電池を作製した例である。
【００４７】
（実施例１）
（ｉ）マグネシウム電池の作製
マグネシウム電池は、以下の手順で作製した。
【００４８】
正極の材料には、市販の試薬であるマグネシウムポルフィリン粉末（東京化成工業社製）、アセチレンブラック粉末（電気化学工業社製）及びポリテトラフルオロエチレン（ＰＴＦＥ）粉末（ダイキン社製）を７０：２５：５の重量比で用いた。これらの材料を、らいかい機を用いて十分に粉砕・混合し、次いで、ロール成形して、シートペレット状の電極（厚さ：０．２ｍｍ）を作製した。このシート状電極を直径１５ｍｍの円形に切り抜いて、正極を調製した。負極は、市販の試薬であるアモルファスカーボン（ライオン社製）とポリテトラフルオロエチレン（ＰＴＦＥ）粉末（ダイキン製）を８０：２０の重量比で用いた。これらの材料をらいかい機を用いて十分に粉砕・混合し、次いで、ロール成形してシートペレット状の電極（厚さ０．５ｍｍ、直径１５ｍｍ）を調製した。電解液は、炭酸エチレン（ＥＣ）（キシダ化学製）と炭酸ジメチル（ＤＭＣ）（キシダ化学製）を体積比１：１で混合して調製した混合溶媒に、１ｍｏｌ／Ｌの濃度でマグネシウム（ビストリフルオロメタンスルホニルイミド）［Ｍｇ（ＴＦＳＩ）2］（キシダ化学製）を溶解することにより調製した。セパレータは、リチウム二次電池用のポリプロピレン製のもの（セルガード社製）を用いた。
【００４９】
マグネシウム電池は、図３に示すような２３２０コインセル型のものを製造した。正極は、上記のペレット電極を正極ケース４にセットし、チタンメッシュ（ニラコ製）（図示せず）で覆い、その周縁部をスポット溶接により固定した。負極は、負極ケース６にチタンメッシュ（ニラコ製）（図示せず）をスポット溶接して固定し、その上に上述のようにして調製した負極シートを圧着することにより固定して調製した。次に、ペレットを固定した正極ケースに、セパレータ２をセットし、さらにセパレータ２に電解液を注入し、負極シートを固定した負極ケースを被せ、コインセルかしめ機で正極ケース４及び負極ケース６をかしめることにより、ポリプロピレン製ガスケット５を含むコインセルを作製した。なお、マグネシウム電池の作製は、露点が−８０℃以下のアルゴン雰囲気のグローブボックス中で行った。
【００５０】
（ｉｉ）放電試験
マグネシウム電池の放電試験は、市販の充放電測定システム（北斗電工社製）を用いて、正極の有効面積当たりの電流密度で０．２ｍＡ／ｃｍ2を通電し、充電終止電圧２．０Ｖ、放電終止電圧０．５Ｖの電圧範囲で充放電試験を行った。電池の充放電試験は、２５℃の恒温槽内（雰囲気は通常の生活環境下）で測定を行った。
【００５１】
本実施例で作製したマグネシウム電池の充放電曲線を、図４に示す。図より、本マグネシウム電池は充放電が可能であり、初回放電容量７５ｍＡｈ／ｇ（マグネシウムポルフィリン粉末重量当たりで規格化した）、平均放電電圧１．４Ｖを示した。表１に、２０サイクル目、５０サイクル目の放電容量維持率を示す。
【００５２】
上記のように、本実施例によるマグネシウム電池は、充放電可能で、ある程度のサイクル安定性を有していることが分かった。
【００５３】
【表１】
0005596726.tif 000006
【００５４】
（実施例２〜６）
マグネシウムポルフィリン粉末とアセチレンブラック粉末を、ボールミル（ＢＭ）で粉砕・混合すること（ボールミル処理）により、電池性能の改善を試みた。
【００５５】
マグネシウムポルフィリン粉末とアセチレンブラック粉末（重量比７０：２５）をミキサー中で数分程度、混合した。この混合物に、直径７ｍｍのジルコニア製ボールを加え、２時間（実施例２）、５時間（実施例３）、１０時間（実施例４）、１５時間（実施例５）、２０時間（実施例６）のボールミル処理（ＢＭ処理）を行った。なお、いずれのＢＭ処理の場合も、マグネシウムポルフィリン−アセチレンブラック混合物とボールの混合割合は、重量比で１：１０であり、混合時の回転速度は３００ｒｐｍであった。
【００５６】
得られたＢＭ処理後のマグネシウムポルフィリン−アセチレンブラック混合物に、ＰＴＦＥバインダーを更に加え、らいかい機で混合し、実施例１と同様にして正極ペレットを作製した。このペレットを用いて、実施例１と同様にして、コインセルを作製した。また、充放電試験も、実施例１と同様に行った。
【００５７】
充放電試験の結果を、表１に示す。ＢＭ処理時間が、１０ｈまでは電池特性が改善した。また、１０ｈのＢＭ処理において、放電容量は理論値の９５％を示し、５０サイクル後の放電容量維持率も９２％の高い値を達成した。これは、ＢＭ処理により、マグネシウムポルフィリン粉末とアセチレンブラック粉末の接触性が向上し、両粉末間の界面抵抗が減少したためであると推察される。一方、２０ｈのＢＭ処理では、放電容量などの電池性能は低下した。これは、ＢＭ処理時のマグネシウムポルフィリン粉末−アセチレンブラック粒子間の局所的な熱の発生により、マグネシウムポルフィリンの変性が起こったためであると考えられる。このように、本発明では、正極材料の活物質をＢＭ処理することにより、電池性能が改善することが明らかとなった。ただし、ＢＭ処理については、処理時間などのパラメータを適宜選択し、処理条件を最適化する必要があると考えられる。
【００５８】
（実施例７）
水系電解液としてＭｇ（ＯＨ）2飽和水溶液、負極材料としてアモルファスカーボンを用いて、実施例１と同様にして、コインセルを作製した。
【００５９】
正極については、実施例４の条件で作製したマグネシウムポルフィリン−アセチレンブラック混合物を用いた。
【００６０】
電池の放電試験は、実施例１とほぼ同様に、充放電測定システムを用いて、正極の有効面積当たりの電流密度で０．２ｍＡ／ｃｍ2を通電し、充電終止電圧１．５Ｖ、放電終止電圧０．２Ｖの電圧範囲で充放電試験を行った。
【００６１】
充放電試験の結果を、表１に示す。水系電解液を使用するため、放電電圧は１Ｖ級であるが、放電容量は理論値の９１％を示し、５０サイクル後の放電容量維持率も９０％の高い値を達成した。なお、酸性の１ｍｏｌ／Ｌ  ＭｇＳＯ4水溶液中でも、同様の結果を示すことを確認した。これらの結果は、本発明によるマグネシウムポルフィリンが、水系電解液中でも正極材料として機能できることを示している。水系電解液は、一般的に、有機電解液よりも低価格であるため、マグネシウム電池の低コスト化に有利であると考えられる。
【００６２】
（比較例）
比較例として、レアメタルを含む正極材料用いたマグネシウム電池を作製した。正極材料としてＭｇ0．5ＣｏＯ2を評価した。Ｍｇ0．5ＣｏＯ2は、ＭｇＯとＣｏ3Ｏ4を所定モル比（３：２）で混合し、８００℃、酸素中で焼成を行うことにより合成した。
【００６３】
Ｍｇ0．5ＣｏＯ2を用いるコインセルは、実施例１と同様にして作製及び評価を行った。その結果を、表２に実施例４と比較して示す。
【００６４】
本比較例による電池は、実施例４と比較して、初期特性においては、電圧や放電容量について優れた特性を示した。しかしながら、充放電サイクルによる容量減少は著しく、１００サイクル後には、初期の約４０％の放電容量しか得られなかった。
【００６５】
一方、実施例３の場合、比較例よりも初期性能は劣る（但し、マグネシウム電池としての特性としては十分なものである。）ものの、１００サイクル後でも約８３％の放電容量を維持しており、安定性が高いことが分かった。これは、Ｍｇ0．5ＣｏＯ2の場合、遷移金属であるＣｏの溶出が起こっており、容量の減少を誘因したのではないかと考えられる。
【００６６】
以上のように、本発明によるマグネシウムポルフィリンを用いたマグネシウム電池は、コスト性に優れ、更に優れた充放電サイクル特性を有した高性能電池あることが分かった。
【００６７】
【表２】
0005596726.tif 000007
【産業上の利用可能性】
【００６８】
本発明により、コスト性に優れたマグネシウム電池を作製することができ、様々な電子機器の駆動源等として使用することができる。
【符号の説明】
【００６９】
１    正極
２    セパレータ（電解質液を含浸）
３    負極
４    正極ケース
５    ガスケット
６    負極ケース
【図１】
0005596726.tif 000010
【図２】
0005596726.tif 000011
【図３】
0005596726.tif 000012
【図４】
0005596726.tif 000013